(57)【要約】【課題】不燃性に優れ、薄膜化に対応でき、常温での曲げ加工性に優れる不燃化粧板を提供する。【解決手段】不燃化粧板１２は、表面層１５と芯材層１６とが積層された構造を有する不燃化粧板であって、前記表面層１５は意匠面となる熱可塑性フィルムもしくはシート又は壁紙からなる表面層材料で構成され、前記表面層材料の坪量は４０ｇ／ｍ２以上、３００ｇ／ｍ２以下であり、前記芯材層１６はアルミニウム層からなる芯材層材料で構成されることを特徴とする。【選択図】図１
2018047710.tif 000002
【特許請求の範囲】
【請求項１】
表面層と芯材層とが積層された構造を有する不燃化粧板であって、
前記表面層は意匠面となる熱可塑性フィルムもしくはシート又は壁紙からなる表面層材料で構成され、
前記表面層材料の坪量は４０ｇ／ｍ２以上、３００ｇ／ｍ２以下であり、
前記芯材層はアルミニウム層からなる芯材層材料で構成されることを特徴とする不燃化粧板。
【請求項２】
前記表面層と前記芯材層とが、坪量が２００ｇ／ｍ２以下の熱可塑性接着シートで構成された接着層を介して積層された構造を有し、
前記表面層と前記熱可塑性接着シートとの合計坪量が３５０ｇ／ｍ２以下である請求項１に記載の不燃化粧板。
【請求項３】
全体厚みが０．５ｍｍ以下である請求項１又は２に記載の不燃化粧板。
【請求項４】
前記芯材層の厚みが０．１ｍｍ以上である請求項１ないし３のいずれか１項に記載の不燃化粧板。
【請求項５】
２５℃での最小曲げ半径が１０ｍｍＲ以下の曲げ加工性を有する請求項１ないし４のいずれか１項に記載の不燃化粧板。
【発明の詳細な説明】
【技術分野】
【０００１】
本発明は、不燃化粧板に関するものである。
【背景技術】
【０００２】
不燃化粧板は、キッチンパネル材として普及する不燃性メラミン化粧板があり、ガラス繊維基材と水酸化アルミニウム微粉等を用いた化粧ボード仕様の不燃性メラミン化粧板が主流となっている。
【０００３】
一般的なメラミン樹脂を用いたメラミン化粧板は、表面硬度が硬く、曲げ加工等のポストフォーム（二次成形）加工用途には不向きである。しかし、近年では、曲げ用途にも対応するポストフォーム用メラミン樹脂が開発され、これを用いたポストフォーム用化粧板は加熱曲げができるようになり、扉等の用途に使用されてきた。さらに、フェノール樹脂を含浸させたクラフト紙やアルミニウム等をメラミン化粧板の裏貼りに使用することで、用途に合わせた様々な組み合わせのメラミン化粧板が製造されている。例えば、特許文献１には、ポストフォーム用メラミン樹脂を用いたメラミン樹脂含浸紙からなる表面層とアルミニウムを組み合わせたメラミン化粧板が開示されている。
【０００４】
しかしながら、特許文献１に開示されているメラミン化粧板では、メラミン化粧層とアルミニウムを接着させるためには、フェノール樹脂を含浸させたクラフト紙の層が必要であり、このフェノール樹脂層がある分、メラミン化粧板の厚みが厚くなるため、薄膜化が難しく、曲げ加工性も制限され、加熱しても４ｍｍＲの曲げ加工が限界であった。また、化粧ボード仕様では、製品厚みが厚く、加熱下でも柔軟性を発現出来ず、高剛性であるため、不燃性と曲げ加工性を同時に要求される分野においては、容易に実用化されない状況にある。
【先行技術文献】
【特許文献】
【０００５】
【特許文献１】特開２００１−９６７０２号公報
【発明の概要】
【発明が解決しようとする課題】
【０００６】
本発明は、上記問題点に鑑みてなされたものであり、不燃性に優れ、薄膜化に対応でき、常温での曲げ加工性に優れる不燃化粧板を提供することを目的とするものである。
【課題を解決するための手段】
【０００７】
このような目的は、下記発明（１）〜（５）により達成される。
（１）  表面層と芯材層とが積層された構造を有する不燃化粧板であって、前記表面層は意匠面となる熱可塑性フィルムもしくはシート又は壁紙からなる表面層材料で構成され、前記表面層材料の坪量は４０ｇ／ｍ２以上、３００ｇ／ｍ２以下であり、前記芯材層はアルミニウム層からなる芯材層材料で構成されることを特徴とする不燃化粧板。
（２）  前記表面層と前記芯材層とが、坪量が２００ｇ／ｍ２以下の熱可塑性接着シートで構成された接着層を介して積層された構造を有し、前記表面層と前記熱可塑性接着シートとの合計坪量が３５０ｇ／ｍ２以下である（１）に記載の不燃化粧板。
（３）  全体厚みが０．５ｍｍ以下である（１）又は（２）に記載の不燃化粧板。
（４）  前記芯材層の厚みが０．１ｍｍ以上である（１）ないし（３）のいずれか１項に記載の不燃化粧板。
（５）  ２５℃での最小曲げ半径が１０ｍｍＲ以下の曲げ加工性を有する（１）ないし（４）のいずれか１項に記載の不燃化粧板。
【発明の効果】
【０００８】
本発明によれば、不燃性に優れ、薄膜化に対応でき、常温での曲げ加工性に優れる不燃化粧板を得ることができる。
【図面の簡単な説明】
【０００９】
【図１】本発明の不燃化粧板の構成の一例を表す概念図である。
【図２】本発明の不燃化粧板の構成の一例を表す概念図である。
【図３】本発明の不燃化粧板の製造方法の一例を説明する概念図である。
【発明を実施するための形態】
【００１０】
本発明の不燃化粧板は、表面層と芯材層とが積層された構造を有する化粧板であって、表面層は意匠面となる熱可塑性フィルムもしくはシート又は壁紙からなる表面層材料で構成され、表面層材料の坪量は４０ｇ／ｍ２以上、３００ｇ／ｍ２以下であり、芯材層はアルミニウム層からなる芯材層材料で構成されることを特徴とする。これにより、不燃性に優れ、薄膜化に対応でき、常温での曲げ加工性に優れる不燃化粧板を得ることができる。
【００１１】
以下、本発明の不燃化粧板について、図をもとに詳細に説明する。
本発明の不燃化粧板の構成の一例として、図１に、表面層１５と芯材層１６とが積層された構造を有する不燃化粧板１２の構成を示す。また、図２に、表面層材料１５と芯材層１６とが、熱可塑性接着シートで構成された接着層１７を介して積層された構造を有する不燃化粧板１３の構成を示す。また、図３に、不燃化粧板の製造方法の一例として、不燃化粧板１２の製造方法の一例を示す。図３に示す不燃化粧板１２の場合は、表面層材料１５Ａと芯材層材料１６Ａとを重ね合わせ、これを加熱加圧成形して積層することにより得られる。また、図示していないが、不燃化粧板１３の場合は、表面層材料１５Ａと熱可塑性接着シート１７Ａと芯材層材料１６Ａとをこの順で重ね合わせ、これを加熱加圧成形して積層することにより得られる。以下、本発明の不燃化粧板を構成する各層について説明する。
【００１２】
＜１．表面層＞
表面層１５は、表面層材料１５Ａで構成され、この表面層材料１５Ａは、本発明の不燃化粧板１２の意匠面（露出される側の面）側に配置される。表面層材料１５Ａは、意匠が形成された熱可塑性フィルムもしくはシート又は壁紙からなるものである。これにより、意匠性と曲げ加工等の加工性を付与することができる。
【００１３】
表面層材料１５Ａの材質は特に限定されないが、好ましくは、２軸延伸ポリエチレンテレフタレート（ＰＥＴ）、アモルファスＰＥＴ、ポリブチレンテレフタレート（ＰＢＴ）、非結晶ＰＥＴフィルム、ポリエステル系フィルム、アクリル系フィルム、ポリカーボネート系フィルム、ポリプロピレン（ＰＰ）、ポリエチレン（ＰＥ）等のポリオレフィン系フィルムなどを用いることができ、必要に応じて、ポリ塩化ビニル（ＰＶＣ）及び壁紙などを用いることができる。この壁紙とは、建築物の壁や天井の内装仕上材として用いられる布・紙や合成樹脂でできたシートであって、一般的に用いられているものを使用することができる。
【００１４】
表面層材料１５Ａの坪量は、４０ｇ／ｍ２以上、３００ｇ／ｍ２以下であることが好ましく、８０ｇ／ｍ２以上、１５０ｇ／ｍ２以下であることがより好ましい。坪量が下限値未満であると、意匠性が低下したり、しわの問題から、使用が困難となる恐れがある。一方、坪量が上限値を超えると、不燃性の低下や、生産性低下、コスト高の原因となる恐れがあるため好ましくない。
＜２．芯材層＞
芯材層１６は、アルミニウム層からなる芯材層材料１６Ａで構成される。これにより、本発明の不燃化粧板に、耐熱性、不燃性、剛性などを付与することができる。ここで用いられるアルミニウム層としては、アルミニウム箔又はアルミニウム板を適用することができる。
【００１５】
芯材層１６の厚みとしては、０．０７ｍｍ以上とすることが好ましく、０．１ｍｍ以上とすることがより好ましい。これにより、化粧板に充分な耐熱性、不燃性を付与することができる。また、厚みの上限については、特に限定されないが、厚みが大きいほど耐熱性、不燃性は向上するが、不燃化粧板の厚みと重量が増大すると共に、コストも嵩むため、最終的な製品における設計上、許容される範囲で設定することが好ましく、０．５ｍｍ以下にすることが好ましく、０．３ｍｍ以下にすることがより好ましい。
【００１６】
芯材層材料１６Ａは、表面層材料１５Ａが積層される側の表面に、エポキシ樹脂やウレタン樹脂等によるプライマー処理が施されているものであることが好ましい。これにより、表面層材料１５Ａと芯材層材料１６Ａとの接着強度をさらに向上させることができる。
【００１７】
＜３．接着層＞
接着層１７は、熱可塑性接着シート１７Ａで構成される。これにより、表面層１５と芯材層とを確実に接着することができる。熱可塑性接着シート１７Ａとしては、ポリエステルフィルム又はシートの他に、ポリアミド系、ポリオレフィン系、ポリウレタン系等のフィルム又はシートを用いることができる。
【００１８】
＜４．不燃化粧板＞
不燃化粧板１２は、上述した表面層材料１５Ａと芯材層材料１６Ａとを重ね合わせ、これを加熱加圧成形して積層することにより得られる。不燃化粧板１２を加熱加圧成形する条件としては、特に限定されないが、一例を挙げると、温度１３０℃以上、２００℃以下、圧力０．２ＭＰａ以上、８ＭＰａ以下、時間０．１分以上、６０分以下の条件で実施することができる。また、不燃化粧板１２の加熱加圧成形時に、表面層材料１５Ａの第１の意匠面側に、鏡面仕上げ板を重ねることにより鏡面仕上げとすることができ、エンボス板又はエンボスフィルム等を重ねることにより、エンボス仕上げとすることができる。
【００１９】
また、不燃化粧板１３は、上述した表面層材料１５Ａと熱可塑性接着シート１７Ａと芯材層材料１６Ａとをこの順序で重ね合わせ、これを加熱加圧成形して積層することにより得られる。不燃化粧板１３を加熱加圧成形する条件としては、特に限定されないが、例えば、不燃化粧板１２を加熱加圧成形する条件と同じ条件とすることができる。
【００２０】
本発明の不燃化粧板１２、１３は、常温（通常２５℃）での最小曲げ半径が１０ｍｍＲ以下の曲げ加工が可能であるが、特に限定はされない。最小曲げ半径Ｒとは、半径Ｒの湾曲部を有する型に沿わせて、一方方向に行う常温曲げ加工を繰り返し実施しても、割れ等の不具合を生じず、１００％の良品が得られる最小の型の半径Ｒを意味する。
【実施例】
【００２１】
以下、本発明を実施例及び比較例に基づいて詳細に説明するが、本発明はこれに限定されるものではない。
【００２２】
（実施例１）
表面層材料として坪量２００ｇ／ｍ２の意匠面が形成されたポリエチレンフィルム（大日本印刷（株）製）を用い、芯材層材料として表面をウレタン樹脂によるプライマー処理を施した厚み０．１ｍｍのアルミニウム箔とを、表面層材料の意匠面と反対の面側にアルミニウム箔のプライマー処理面を重ね合わせ、１４０℃、２ＭＰａの条件で４０分間加熱加圧成形して、厚さ０．３ｍｍの化粧板（１）を得た。
【００２３】
（実施例２）
表面層材料として坪量１００ｇ／ｍ２の壁紙（大日本印刷（株）製）を用い、芯材層材料として表面をウレタン樹脂によるプライマー処理を施した厚み０．１ｍｍのアルミニウム箔とを、表面層材料の意匠面と反対の面側にアルミニウム箔のプライマー処理面を重ね合わせ、１４０℃、２ＭＰａの条件で４０分間加熱加圧成形して、厚さ０．２ｍｍの化粧板（２）を得た。
【００２４】
（実施例３）
表面材料として、坪量２００ｇ／ｍ２の意匠面が形成されたポリ塩化ビニル樹脂シート（住友スリーエム（株）製）を用い、厚さ５０μの熱可塑性ポリエステル接着フィルム（東亜合成（株）製）を厚さ０．１ｍｍのリン酸処理したアルミニウム箔との間に挿入し、熱板温度１６０℃のホット−ホットプレスに入れ、圧力０．５ＭＰａで２分間加熱加圧成形した後、取り出し、直ちに低圧コールドプレスで冷却圧締し、厚さ０．３５ｍｍの化粧板（３）を得た。
【００２５】
（比較例１）
表面層材料として坪量５００ｇ／ｍ２の意匠面が形成されたポリエチレンフィルム（大日本印刷（株）製）を用い、芯材層材料として表面をウレタン樹脂によるプライマー処理を施した厚み０．１ｍｍのアルミニウム箔とを、表面層材料の第二の面側にアルミニウム箔のプライマー処理面を重ね合わせ、１４０℃、２ＭＰａの条件で４０分間加熱加圧成形して、厚さ０．６ｍｍの化粧板（４）を得た。
【００２６】
（比較例２）
芯材層材料として厚み０．２ｍｍポリエステル不織布（旭化成工業社製、スパンボンド「アイエル」）を用いたこと以外は、実施例１と同様にして厚さ０．４ｍｍの化粧板（５）を得た。
【００２７】
以上の実施例１、２，３及び比較例１、２で得られた化粧板（１）〜（５）について特性を評価した。その結果を表１に示す。
【００２８】
（試験方法）
１．不燃性試験
日本建築総合試験場の業務標準「防耐火性能試験・評価業務方法書」４．１０  不燃性能試験・評価方法における、（２）ｉｉ）４．１０．２  の発熱性試験・評価方法  及び  ４．１０．３  のガス有害性試験・評価方法、により実施した。
上記業務標準「防耐火性能試験・評価業務方法書」の上記項目には、建築基準法第２条第９号（不燃材料）の規定に基づく認定に係わる性能評価方法について記載されている。
２．曲げ成形性試験
ＪＩＳ  Ｋ６９０２の曲げ成形性試験（Ａ法）に準拠し、室温、１０ｍｍＲにて外曲げ及び内曲げ成形を行い、化粧板表面の割れの有無を確認した。
【００２９】
【表１】
2018047710.tif 000003
【００３０】
比較例１では、表面層材料としての熱可塑性フィルムの重量が重く有機成分が多くなったため、化粧板（４）は不燃性に劣った。
また、比較例２では、芯材層材料としてポリエステル不織布を用いたため、化粧板（５）は不燃性に劣った。
一方、実施例１〜３で得られた化粧板（１）、（２）及び（３）は、表面層は熱可塑性フィルムもしくはシート又は壁紙からなる表面層材料で構成され、表面層材料の坪量は４０ｇ／ｍ２以上、３００ｇ／ｍ２以下であり、芯材層はアルミニウム層からなる芯材層材料で構成されているため、不燃性に優れ、薄膜化に対応でき、常温での曲げ加工性に優れていた。
【産業上の利用可能性】
【００３１】
本発明の化粧板は、良好な曲げ加工性及び不燃性を有し、薄膜化に対応可能なものである。そして、表面層には、従来の熱可塑性フィルムや壁紙が使用できるため、豊富な色柄から自由に選択でき、且つ、公共施設等における不燃性を有する材料の規制を受ける壁等の用途に広く適用することができるものである。
【符号の説明】
【００３２】
１２    不燃化粧板
１３    不燃化粧板
１５    表面層
１５Ａ  表面層材料
１６    芯材層
１６Ａ  芯材層材料
１７    接着層
１７Ａ  熱可塑性接着シート
【図１】
2018047710.tif 000004
【図２】
2018047710.tif 000005
【図３】
2018047710.tif 000006
【手続補正書】
【提出日】平成30年2月8日(2018.2.8)
【手続補正１】
【補正対象書類名】特許請求の範囲
【補正対象項目名】全文
【補正方法】変更
【補正の内容】
【特許請求の範囲】
【請求項１】
表面層と芯材層とが積層された構造を有する不燃化粧板であって、
前記表面層は意匠面となる熱可塑性樹脂フィルムからなり、
前記表面層の坪量は４０ｇ／ｍ２以上、３００ｇ／ｍ２以下であり、
前記芯材層はアルミニウム層からなり、
前記熱可塑性樹脂が、ポリ塩化ビニル樹脂を含むことを特徴とする不燃化粧板。
【請求項２】
前記表面層と前記芯材層とが、坪量が２００ｇ／ｍ２以下の熱可塑性接着シートで構成された接着層を介して積層された構造を有し、
前記表面層と前記熱可塑性接着シートとの合計坪量が３５０ｇ／ｍ２以下である請求項１に記載の不燃化粧板。
【請求項３】
全体厚みが０．５ｍｍ以下である請求項１又は２に記載の不燃化粧板。
【請求項４】
前記芯材層の厚みが０．１ｍｍ以上である請求項１ないし３のいずれか１項に記載の不燃化粧板。
【請求項５】
２５℃での最小曲げ半径が１０ｍｍＲ以下の曲げ加工性を有する請求項１ないし４のいずれか１項に記載の不燃化粧板。
【手続補正２】
【補正対象書類名】明細書
【補正対象項目名】０００７
【補正方法】変更
【補正の内容】
【０００７】
このような目的は、下記発明（１）〜（５）により達成される。
（１）  表面層と芯材層とが積層された構造を有する不燃化粧板であって、
前記表面層は意匠面となる熱可塑性樹脂フィルムからなり、前記表面層の坪量は４０ｇ／ｍ２以上、３００ｇ／ｍ２以下であり、前記芯材層はアルミニウム層からなり、前記熱可塑性樹脂が、ポリ塩化ビニル樹脂を含むことを特徴とする不燃化粧板。
（２）  前記表面層と前記芯材層とが、坪量が２００ｇ／ｍ２以下の熱可塑性接着シートで構成された接着層を介して積層された構造を有し、前記表面層と前記熱可塑性接着シートとの合計坪量が３５０ｇ／ｍ２以下である（１）に記載の不燃化粧板。
（３）  全体厚みが０．５ｍｍ以下である（１）又は（２）に記載の不燃化粧板。
（４）  前記芯材層の厚みが０．１ｍｍ以上である（１）ないし（３）のいずれか１項に記載の不燃化粧板。
（５）  ２５℃での最小曲げ半径が１０ｍｍＲ以下の曲げ加工性を有する（１）ないし（４）のいずれか１項に記載の不燃化粧板。
【手続補正３】
【補正対象書類名】明細書
【補正対象項目名】００２０
【補正方法】変更
【補正の内容】
【００２０】
本発明の不燃化粧板１２、１３は、常温（通常２５℃）での最小曲げ半径が１０ｍｍＲ以下の曲げ加工が可能であるが、特に限定はされない。最小曲げ半径Ｒとは、半径Ｒの湾曲部を有する型に沿わせて、一方方向に行う常温曲げ加工を繰り返し実施しても、割れ等の不具合を生じず、１００％の良品が得られる最小の型の半径Ｒを意味する。
以下、本発明の参考形態の一例を示す。
＜１＞  表面層と芯材層とが積層された構造を有する不燃化粧板であって、前記表面層は意匠面となる熱可塑性フィルムもしくはシート又は壁紙からなる表面層材料で構成され、前記表面層材料の坪量は４０ｇ／ｍ２以上、３００ｇ／ｍ２以下であり、前記芯材層はアルミニウム層からなる芯材層材料で構成されることを特徴とする不燃化粧板。
＜２＞  前記表面層と前記芯材層とが、坪量が２００ｇ／ｍ２以下の熱可塑性接着シートで構成された接着層を介して積層された構造を有し、前記表面層と前記熱可塑性接着シートとの合計坪量が３５０ｇ／ｍ２以下である＜１＞に記載の不燃化粧板。
＜３＞  全体厚みが０．５ｍｍ以下である＜１＞又は＜２＞に記載の不燃化粧板。
＜４＞  前記芯材層の厚みが０．１ｍｍ以上である＜１＞ないし＜３＞のいずれか１項に記載の不燃化粧板。
＜５＞  ２５℃での最小曲げ半径が１０ｍｍＲ以下の曲げ加工性を有する＜１＞ないし＜４＞のいずれか１項に記載の不燃化粧板。